(57)【要約】  断熱ガラス（ＩＧ）窓ユニットは、第１基板及び第２基板、及び基板のうちの１つによって支持された低放射率（低Ｅ）コーティングを含む。低放射率コーティングは、２つの銀系赤外線（ＩＲ）反射層を含んでＩＧ窓ユニットがＳＨＧＣ対Ｕ値の比率が増加してコーティングの上部銀系層対コーティングの下部銀系層の厚さの比率が増加するようにする。低放射率コーティングは、低いフィルム側反射率を有するように設計され、例えば、低放射率コーティングがＩＧ窓ユニットの第３表面上に使用される場合、ＩＧ窓ユニットは、ＩＧ窓ユニットが実装されるか、又は実装される予定の建物の外側から見る時の可視光線反射率を低減することができる。【選択図】図１
2016538229.tif 000002
【特許請求の範囲】
【請求項１】
間に間隙を有するように互いに離隔されて実質的に互いに平行な第１ガラス基板及び第２ガラス基板であり、前記第１ガラス基板は、建物の外側にあるようにして、前記第２ガラス基板は、前記第１ガラス基板より建物の内側の近くにあるようにする、第１ガラス基板及び第２ガラス基板と；
前記間隙に対面する前記第２ガラス基板の主要面上の低放射率コーティングであり；
前記第２ガラス基板から順に、
シリコン窒化物を含む誘電体層；
チタン酸化物を含む誘電体層；
亜鉛酸化物を含む第１下部接触層；
前記第１下部接触層上に位置し、これと直接接触している銀を含む第１赤外線反射層；
前記銀を含む第１赤外線反射層上に位置し、これと直接接触している第１上部接触層；
スズ酸亜鉛を含む層；
亜鉛酸化物を含む第２下部接触層；
前記第２下部接触層上に位置し、これと直接接触している銀を含む第２赤外線反射層；
前記銀を含む第２赤外線反射層上に位置し、これと直接接触している第２上部接触層；及び
誘電体層を含む、前記低放射率コーティングと；を含み、
前記低放射率コーティングは、銀を含む２つだけの赤外線反射層を有し、前記低放射率コーティングは、０．０４以下の垂直放射率を有し、断熱ガラス窓ユニットは、２つだけのガラス基板を有し；
前記銀を含む第１赤外線反射層の厚さ対前記銀を含む第２赤外線反射層の厚さの比率は、前記銀を含む第１赤外線反射層の厚さを前記銀を含む第２赤外線反射層の厚さで割って算出されたものであって、０．３０から０．５０であり；
前記断熱ガラス窓ユニットは、（ｉ）少なくとも約６９．５％の可視光線透過率、（ｉｉ）少なくとも０．５０の日射熱取得係数、（ｉｉｉ）１５％以下の外側可視光線反射率、（ｉｖ）０．２５３ＢＴＵ／ｈｒ−ｆｔ２−°Ｆ（１．４３７Ｗ／ｍ２Ｋ）以下の熱膨張係数、及び（ｖ）少なくとも２．０の日射熱取得係数／熱膨張係数として算出された比率の各々を有する、断熱ガラス窓ユニット。
【請求項２】
前記低放射率コーティングは、シート抵抗（Ｒｓ）が４．０Ω／□以下である、請求項１に記載の断熱ガラス窓ユニット。
【請求項３】
前記断熱ガラス窓ユニットは、日射熱取得係数が少なくとも０．５２である、請求項１又は２に記載の断熱ガラス窓ユニット。
【請求項４】
前記断熱ガラス窓ユニットは、日射熱取得係数が少なくとも０．５６である、請求項１〜３のいずれか一項に記載の断熱ガラス窓ユニット。
【請求項５】
前記断熱ガラス窓ユニットは、日射熱取得係数が０．５０から０．６０である、請求項１〜４のいずれか一項に記載の断熱ガラス窓ユニット。
【請求項６】
前記断熱ガラス窓ユニットは、１つだけの低放射率コーティングを含む、請求項１〜５のいずれか一項に記載の断熱ガラス窓ユニット。
【請求項７】
前記断熱ガラス窓ユニットは、熱膨張係数が０．２５１ＢＴＵ／ｈｒ−ｆｔ２−°Ｆ（１．４２５Ｗ／ｍ２Ｋ）以下である、請求項１〜６のいずれか一項に記載の断熱ガラス窓ユニット。
【請求項８】
前記断熱ガラス窓ユニットは、熱膨張係数が０．２４４から０．２５３ＢＴＵ／ｈｒ−ｆｔ２−°Ｆ（１．４３７Ｗ／ｍ２Ｋ）である、請求項１〜６のいずれか一項に記載の断熱ガラス窓ユニット。
【請求項９】
前記断熱ガラス窓ユニットは、日射熱取得係数／熱膨張係数として算出された比率が少なくとも２．１０である、請求項１〜８のいずれか一項に記載の断熱ガラス窓ユニット。
【請求項１０】
前記断熱ガラス窓ユニットは、日射熱取得係数／熱膨張係数として算出された比率が少なくとも２．２０である、請求項１〜９のいずれか一項に記載の断熱ガラス窓ユニット。
【請求項１１】
前記第１上部接触層及び第２上部接触層中１つ又は両方は、Ｎｉ及び／又はＣｒの酸化物を含む、請求項１〜１０のいずれか一項に記載の断熱ガラス窓ユニット。
【請求項１２】
前記スズ酸亜鉛を含む層と前記亜鉛酸化物を含む第２下部接触層との間に位置し、これらと直接接触しているスズ酸化物を含む層をさらに含む、請求項１〜１１のいずれか一項に記載の断熱ガラス窓ユニット。
【請求項１３】
前記スズ酸亜鉛を含む層と前記亜鉛酸化物を含む第２下部接触層との間に位置し、これらと直接接触しているニオブ酸化物を含む層をさらに含む、請求項１〜１１のいずれか一項に記載の断熱ガラス窓ユニット。
【請求項１４】
前記第２上部接触層上に位置する誘電体層は、スズ酸化物及び／又はシリコン窒化物を含む、請求項１〜１３のいずれか一項に記載の断熱ガラス窓ユニット。
【請求項１５】
間に間隙を有するように互いに離隔されて実質的に互いに平行な第１ガラス基板及び第２ガラス基板であり、前記第１ガラス基板は、建物の外側にあるようにして、前記第２ガラス基板は、前記第１ガラス基板より建物の内側の近くにあるようにする、第１ガラス基板及び第２ガラス基板と；
前記間隙に対面する前記第２ガラス基板の主要面上の低放射率コーティングであり；
前記第２ガラス基板から順に、
誘電体層；
亜鉛酸化物を含む第１下部接触層；
前記第１下部接触層上に位置し、これと直接接触している銀を含む第１赤外線反射層；
前記銀を含む第１赤外線反射層上に位置し、これと直接接触している第１上部接触層；
スズ酸化物及び／又はスズ酸亜鉛を含む層；
亜鉛酸化物を含む第２下部接触層；
前記第２下部接触層上に位置し、これと直接接触している銀を含む第２赤外線反射層；
前記銀を含む第２赤外線反射層上に位置し、これと直接接触している第２上部接触層；及び
また他の誘電体層を含む、前記低放射率コーティングと；を含み、
前記低放射率コーティングは、０．０４以下の垂直放射率を有し、
前記銀を含む第１赤外線反射層の厚さ対前記銀を含む第２赤外線反射層の厚さの比率は、前記銀を含む第１赤外線反射層の厚さを前記銀を含む第２赤外線反射層の厚さで割って算出されたものであって、０．３０から０．５０であり、
断熱ガラス窓ユニットは、（ｉ）少なくとも約６９．５％の可視光線透過率、（ｉｉ）少なくとも０．５０の日射熱取得係数、（ｉｉｉ）１５％以下の外側可視光線反射率、及び（ｉｖ）０．２５３ＢＴＵ／ｈｒ−ｆｔ２−°Ｆ（１．４３７Ｗ／ｍ２Ｋ）以下の熱膨張係数の各々を有する、断熱ガラス窓ユニット。
【請求項１６】
前記断熱ガラス窓ユニットは、日射熱取得係数／熱膨張係数で算出された比率が少なくとも２．０である、請求項１５に記載の断熱ガラス窓ユニット。
【請求項１７】
前記断熱ガラス窓ユニットは、日射熱取得係数が少なくとも０．５２である、請求項１５に記載の断熱ガラス窓ユニット。
【請求項１８】
前記断熱ガラス窓ユニットは、１つだけの低放射率コーティングを含む、請求項１５〜１７のいずれか一項に記載の断熱ガラス窓ユニット。
【請求項１９】
前記断熱ガラス窓ユニットは、熱膨張係数が０．２５１ＢＴＵ／ｈｒ−ｆｔ２−°Ｆ（１．４２５Ｗ／ｍ２Ｋ）以下である、請求項１５〜１８のいずれか一項に記載の断熱ガラス窓ユニット。
【請求項２０】
前記断熱ガラス窓ユニットは、日射熱取得係数／熱膨張係数として算出された比率が少なくとも２．１０である、請求項１５〜１９のいずれか一項に記載の断熱ガラス窓ユニット。
【請求項２１】
前記断熱ガラス窓ユニットは、日射熱取得係数／熱膨張係数として算出された比率が少なくとも２．２０である、請求項１５〜２０のいずれか一項に記載の断熱ガラス窓ユニット。
【請求項２２】
前記第１上部接触層及び第２上部接触層両方は、Ｎｉ及び／又はＣｒの酸化物を含む、請求項１５〜２１のいずれか一項に記載の断熱ガラス窓ユニット。
【請求項２３】
前記スズ酸化物及び／又はスズ酸亜鉛を含む層は、スズ酸亜鉛を含み、前記第１上部接触層とスズ酸化物を含む層との間に位置し、これらと接触している、請求項１５〜２２のいずれか一項に記載の断熱ガラス窓ユニット。
【請求項２４】
前記低放射率コーティングは、前記第１赤外線反射層と前記第２ガラス基板との間に位置するチタン酸化物を含む層をさらに含む、請求項１５〜２３のいずれか一項に記載の断熱ガラス窓ユニット。
【請求項２５】
前記銀を含む第１赤外線反射層の厚さ対前記銀を含む第２赤外線反射層の厚さの比率は、前記銀を含む第１赤外線反射層の厚さを前記銀を含む第２赤外線反射層の厚さで割って算出されたものであって、０．３８から０．４７である、請求項１５〜２４のいずれか一項に記載の断熱ガラス窓ユニット。
【請求項２６】
間に間隙を有するように互いに離隔されて実質的に互いに平行な第１ガラス基板及び第２ガラス基板であり、前記第１ガラス基板は、建物の外側にあるようにして、前記第２ガラス基板は、前記第１ガラス基板より建物の内側の近くにあるようにする、第１ガラス基板及び第２ガラス基板と；
前記間隙に対面する前記第２ガラス基板の主要面上の低放射率コーティングであり；
前記第２ガラス基板から順に、
誘電体層；
亜鉛酸化物を含む第１下部接触層；
前記第１下部接触層上に位置し、これと直接接触している銀を含む第１赤外線反射層；
前記銀を含む第１赤外線反射層上に位置し、これと直接接触している第１上部接触層；
スズ酸化物及び／又はスズ酸亜鉛を含む層；
亜鉛酸化物を含む第２下部接触層；
前記第２下部接触層上に位置し、これと直接接触している銀を含む第２赤外線反射層；
前記銀を含む第２赤外線反射層上に位置し、これと直接接触している第２上部接触層；及び
また他の誘電体層を含む、前記低放射率コーティングと；を含み、
前記低放射率コーティングは、０．０４以下の垂直放射率を有し、
前記銀を含む第１赤外線反射層の厚さ対前記銀を含む第２赤外線反射層の厚さの比率は、前記銀を含む第１赤外線反射層の厚さを前記銀を含む第２赤外線反射層の厚さで割って算出されたものであって、０．３０から０．５０であり、
断熱ガラス窓ユニットは、（ｉ）少なくとも約６９．５％の可視光線透過率、（ｉｉ）少なくとも０．５０の日射熱取得係数、（ｉｉｉ）１５％以下の外側可視光線反射率、及び（ｉｖ）少なくとも２．２０の日射熱取得係数／熱膨張係数（熱膨張係数単位ＢＴＵ／ｈｒ−ｆｔ２−°Ｆ）で算出された比率の各々を有する、断熱ガラス窓ユニット。
【請求項２７】
前記日射熱取得係数／熱膨張係数で算出された比率は、少なくとも２．２４である、請求項２６に記載の断熱ガラス窓ユニット。
【請求項２８】
間に間隙を有するように互いに離隔されて実質的に互いに平行な第１ガラス基板及び第２ガラス基板であって、前記第１ガラス基板は、建物の外側にあるようにして、前記第２ガラス基板は、前記第１ガラス基板より建物の内側の近くにあるようにする、第１ガラス基板及び第２ガラス基板と；
前記間隙に対面する前記第２ガラス基板の主要面上の低放射率コーティングであり；
前記第２ガラス基板から順に
シリコン窒化物を含む誘電体層；
チタン酸化物を含む誘電体層；
亜鉛酸化物を含む第１下部接触層；
前記第１下部接触層上に位置し、これと直接接触している銀を含む第１赤外線反射層；
前記銀を含む第１赤外線反射層上に位置し、これと直接接触している第１上部接触層；
金属酸化物を含む誘電体層；
亜鉛酸化物を含む第２下部接触層；
前記第２下部接触層上に位置し、これと直接接触している銀を含む第２赤外線反射層；
前記銀を含む第２赤外線反射層上に位置し、これと直接接触している第２上部接触層；及び
また他の誘電体層を含む、前記低放射率コーティングと；を含み、
前記低放射率コーティングは、銀を含む２つだけの赤外線反射層を有し、前記低放射率コーティングは、０．０４以下の垂直放射率を有し、断熱ガラス窓ユニットは、２つだけのガラス基板を含み；
前記銀を含む第１赤外線反射層の厚さ対前記銀を含む第２赤外線反射層の厚さの比率は、前記銀を含む第１赤外線反射層の厚さを前記銀を含む第２赤外線反射層の厚さで割って算出されたものであって、０．３０から０．５０であり、
前記断熱ガラス窓ユニットは、（ｉ）少なくとも約６９．５％の可視光線透過率、（ｉｉ）少なくとも０．５０の日射熱取得係数、（ｉｉｉ）１５％以下の外側可視光線反射率、（ｉｖ）０．２５３ＢＴＵ／ｈｒ−ｆｔ２−°Ｆ（１．４３７Ｗ／ｍ２Ｋ）以下の熱膨張係数；及び（ｖ）少なくとも２．０の日射熱取得係数／熱膨張係数として算出された比率の各々を有する、断熱ガラス窓ユニット。
【請求項２９】
前記金属酸化物を含む誘電体層は、スズ酸亜鉛を含む、請求項２８に記載の断熱ガラス窓ユニット。
【請求項３０】
前記金属酸化物を含む誘電体層は、スズ酸化物を含む、請求項２８に記載の断熱ガラス窓ユニット。
【請求項３１】
基板上に低放射率コーティングを含む被覆製品として、前記低放射率コーティングは、前記基板から順に、
シリコン窒化物を含む誘電体層；
チタン酸化物を含む誘電体層；
亜鉛酸化物を含む第１下部接触層；
前記第１下部接触層上に位置し、これと直接接触している銀を含む第１赤外線反射層；
前記銀を含む第１赤外線反射層上に位置し、これと直接接触している第１上部接触層；
スズ酸亜鉛を含む層；
亜鉛酸化物を含む第２下部接触層；
前記第２下部接触層上に位置し、これと直接接触している銀を含む第２赤外線反射層；
前記銀を含む第２赤外線反射層上に位置し、これと直接接触している第２上部接触層；及び
誘電体層；を含み、
前記低放射率コーティングは、０．０４以下の垂直放射率を有し、
前記銀を含む第１赤外線反射層の厚さ対前記銀を含む第２赤外線反射層の厚さの比率は、前記銀を含む第１赤外線反射層の厚さを前記銀を含む第２赤外線反射層の厚さで割って算出されたものであって、０．３０から０．５０であり、
一体型で測定された前記被覆製品は、可視光線透過率が少なくとも約７０％でフィルム側可視光線反射率が６．５％以下である、被覆製品。
【発明の詳細な説明】
【技術分野】
【０００１】
本発明の特定の実施形態は、ガラス基板のような基板によって支持される低放射率（Ｌｏｗ−Ｅ）コーティングを含む断熱ガラス（ＩＧ）窓ユニット、及び／又はＩＧ又はその他の窓ユニットに使用するためにガラス基板によって支持される低放射率コーティングを含む対応する被覆製品に関する。本発明の特定の実施形態において、低放射率コーティングは、ＩＧ窓ユニットでＳＨＧＣ対Ｕ値の比率が増加してコーティングの上部銀系層の厚さ対コーティングの下部銀系層の厚さの比率が増加するように設計される。特定の実施形態において、低放射率コーティングは、低いフィルム側反射率を有するように設計され、例えば、低放射率コーティングがＩＧ窓ユニットの第３表面上に使用される場合、ＩＧ窓ユニットは、ＩＧ窓ユニットが実装されるか、又は実装される予定の建物の外側から見る時の可視光線反射率が減少し得る。特定の実施形態において、被覆製品は、熱処理（例えば、焼き戻し処理（ｔｈｅｒｍａｌ  ｔｅｍｐｅｒｉｎｇ）、熱曲げ（ｈｅａｔ  ｂｅｎｄｉｎｇ）、及び／又は熱強化（ｈｅａｔ  ｓｔｒｅｎｇｔｈｅｎｉｎｇ））されるか、又は熱処理されないこともある。
【背景技術】
【０００２】
当該分野において、車両遮蔽版、断熱ガラス（ＩＧ）窓ユニット、一体型車両の窓などのような窓の用途に使用される被覆製品が知られている。
【０００３】
Ｕ値（場合によりＵファクタと称する）は、壁、床、窓、又は屋根などの建物要素における熱損失を測定した値である。また、全体的な熱伝達係数とも呼ぶことができ、建物一部分における熱伝達程度を測定した値である。これは、Ｕ値が高いほど、建物の外被（ｂｕｉｌｄｉｎｇ  ｅｎｖｅｌｏｐｅ）の熱性能が悪くなることを意味する。一般的に低いＵ値は、高いレベルの断熱を示す。すなわち、Ｕ値は、製品が住宅又は建物から逃げる熱の遮断程度を測定する。Ｕ値が低ければ、より良い製品であり、建物の内側に熱を保持する。本明細書に記載したＵ値は、ＢＴＵ／ｈｒ−ｆｔ２−°Ｆ単位で測定されて、グレージング中心（ＣＯＧ）に（ＮＦＲＣ１００−２０１０Ｗｉｎｔｅｒを含む）ＮＦＲＣ２０１０によって算出される。本明細書で使用されるＵ値は、冬／夜のＵ値を意味する。
【０００４】
日射熱取得係数（ＳＨＧＣ）は、太陽からの熱が遮断される程度を測定する。ＳＨＧＣは、０から１の間の数値で表示される。ＳＨＧＣが小さいほど、製品は日射熱取得をさらに多く遮断する。日射熱取得を遮断することは、特に熱い気候の夏の冷房シーズン中には重要である。しかし、寒冷気候の人々は、寒い冬の間に住宅の暖房費を軽減するために日射熱取得を求める場合もある。本明細書におけるＳＨＧＣ値は、ＮＦＲＣ２０１０に従って算出される。本明細書におけるＳＨＧＣ値は、別に記載されていなければＩＧ窓のアウト→インの状況で測定される。
【０００５】
被覆製品は、熱処理してもしなくてもよい。このような被覆製品の熱処理（ＨＴ）は、一般に、例えば、焼き戻し処理などをするために約５分〜１０分以上の間、少なくとも５８０℃、さらに好ましくは少なくとも約６００℃、多くの場合には少なくとも６２０℃の温度を用いることが必要である。本明細書で使用される「熱処理」及び「熱処理すること」は、ガラス含有被覆製品の焼き戻し処理、熱曲げ、及び／又は熱強化を得るために十分な温度まで製品を加熱することを意味する。この定義は、焼き戻し、曲げ、及び／又は熱強化を得るために十分な期間の間、例えば、少なくとも約５８０℃、好ましくは少なくとも約６００℃の温度のオーブン又は炉内で被覆製品を加熱することを含む。特定の例において、ＨＴは、少なくとも約４分又は５分以上の間実施されてもよい。
【発明の概要】
【課題を解決するための手段】
【０００６】
寒冷気候の地域（例えば、カナダ、スカンジナビア、北アメリカなど）では、次の中の１つ以上及び好ましくは次の中の全ての組合せを実現できる低放射率コーティングを有する窓を設置することが好ましく、（ｉ）例えば、少なくとも約７０％の高い可視光線透過率を有するＩＧ窓ユニット、（ｉｉ）低放射率コーティングが、図２に示したＩＧ窓ユニット中の第３表面上にある場合、ＩＧ窓ユニットのアウト→インの状況で少なくとも０．５０、さらに好ましくは少なくとも０．５２、より好ましくは少なくとも０．５４又は０．５６の高いＳＨＧＣ値を有するＩＧ窓ユニット、例示の範囲は、約０．５０から０．６０、（ｉｉｉ）建物の外側から見た時の反射率が小さくなるようにＩＧ窓ユニットの第３表面上に使用される場合、例えば、低放射率コーティングが低いフィルム側反射率を実現する１５％以下の低い外部／外側反射率を有するＩＧ窓ユニット、（ｉｖ）４％以下、好ましくは３％以下の垂直放射率などの低放射率及び／又は低シート抵抗、（ｖ）０．２５３ＢＴＵ／ｈｒ−ｆｔ２−°Ｆ（１．４３７Ｗ/ｍ２Ｋ）以下、さらに好ましくは０．２５１ＢＴＵ／ｈｒ−ｆｔ２−°Ｆ（１．４２５Ｗ/ｍ２Ｋ）以下、より好ましくは０．２４９ＢＴＵ／ｈｒ−ｆｔ２−°Ｆ（１．４１４Ｗ／ｍ２Ｋ）以下、より好ましくは０．２４８ＢＴＵ／ｈｒ−ｆｔ２−°Ｆ（１．４０８Ｗ／ｍ２Ｋ）以下、例示の範囲の０．２４４ＢＴＵ／ｈｒ−ｆｔ２−°Ｆ（１．３８５Ｗ／ｍ２Ｋ）から０．２５３ＢＴＵ／ｈｒ−ｆｔ２−°Ｆ（１．４３７Ｗ／ｍ２Ｋ）、さらに好ましくは０．２４４ＢＴＵ／ｈｒ−ｆｔ２−°Ｆ（１．３８５Ｗ／ｍ２Ｋ）から０．２５１ＢＴＵ／ｈｒ−ｆｔ２−°Ｆ（１．４２５Ｗ／ｍ２Ｋ）のＵ値を有する１つの低放射率コーティングを含む二重グレージングＩＧ窓ユニットなどの許容可能なＵ値を有するＩＧ窓ユニット、及び（ｖｉ）少なくとも２．０、好ましくは少なくとも２．１０、さらに好ましくは少なくとも２．１５、より好ましくは少なくとも２．２０、及び最も好ましくは少なくとも２．２１、及びさらに最も好ましくは少なくとも２．２４のＳＨＧＣ／Ｕ値で算出された、高いＳＨＧＣ対Ｕ値の比率。
【０００７】
従来の二重銀低放射率コーティング（ｄｏｕｂｌｅ  ｓｉｌｖｅｒ  ｌｏｗ−Ｅ  ｃｏａｔｉｎｇ）（すなわち、２つの銀系ＩＲ反射層、また、誘電体層のようなその他の層を有する低放射率コーティング）は、日射熱取得（Ｌｉｇｈｔ  ｔｏ  Ｓｏｌａｒ  Ｇａｉｎ、ＬＳＧ）係数が増加するように開発され、これは、透過した光対太陽エネルギーの透過率の比率が最大化されることを意味する。二重銀低放射率コーティングの一般的なＬＳＧ比率は、１．６から１．８であり、一方で一部の熱膨張係数（Ｕ値）は、０．２４４から０．２５２である。大部分の二重銀コーティングは、銀層の厚さがほぼ同じであり、上部Ａｇ対下部Ａｇの比率が０．８から１．２である。しかし、従来の二重銀低放射率コーティングは、低いＳＨＧＣ値を有して、しばしば高いフィルム側反射率を有し、寒冷気候では好ましくない。例えば、米国特許第８，１４２，６２２号には、低いＳＨＧＣ値が好ましいものとして、二重銀低放射率コーティングによって達成されることが教示されており、本発明とは異なる。
【０００８】
一方、従来の単一Ａｇコーティング（すなわち、１つの銀系ＩＲ反射層、また、誘電体層のようなその他の層を有する低放射率コーティング）は、０．２６０から０．２８０ＢＴＵ／ｈｒ−ｆｔ２−°Ｆの許容可能なＵ値を保持しながら最大太陽透過率を実現することができた。Ａｇ層の厚さ増加によってＵ値が改善され得るが、日射熱取得係数（ＳＨＧＣ）を不所望に減少させて可視光線反射率（例えば、フィルム側反射率）を増加させるなど望ましくないことがある。このようなコーティングは、現在寒冷気候に対して好ましい解決策を提供し、ケベック標準及び要件に対してよりよく行われるが、Ｕ値が二重銀コーティングより大きい。しかし、寒冷気候では、多くの場合、高いＳＨＧＣを有することが望まれ、しばしばコーティングに対する比較的低いフィルム側反射率を有することが好ましく、ＩＧ窓ユニットの第３表面にコーティングが用いられてもよく、建物の暖房を助けるために太陽からの受動熱（ｐａｓｓｉｖｅ  ｈｅａｔ）が建物内に向くようにしてもよい。従って、従来の単一銀低放射率コーティングは、低いＵ値及び低いフィルム側反射率と高いＳＨＧＣ対Ｕ値の比率との組合せを得ることはできない。米国特許第８，４０９，７１７号は、単一銀低放射率コーティングを開示しているが、望ましくない高いＵ値を有する。特に、米国特許第８，４０９，７１７号の図３において、このような単一銀コーティングを有するＩＧ窓ユニットは、０．２７１から０．２８０の高いＵ値を有することを示す。
【０００９】
従って、当技術分野で次の中の１つ以上、好ましくは少なくとも４つ又は５つ、及び最も好ましくは６つ全てを実現できる低放射率コーティングを有する窓が求められることが分かる。（ｉ）例えば、少なくとも約７０％の高い可視光線透過率を有するＩＧ窓ユニット、（ｉｉ）低放射率コーティングが図２に示したＩＧ窓ユニット中の第３表面上にある場合、ＩＧ窓ユニットのアウト→インの状況で少なくとも０．５０、さらに好ましくは少なくとも０．５２、より好ましくは少なくとも０．５４、さらに好ましくは少なくとも０．５６、例示の範囲の約０．５０から０．６０の高いＳＨＧＣ値を有するＩＧ窓ユニット、（ｉｉｉ）建物の外側から見る時の反射率が小さくなるようにＩＧ窓ユニットの第３表面上に使用される場合、例えば、低放射率コーティングが低いフィルム側反射率を実現する１５％以下の低い外部／外側可視光線反射率を有するＩＧ窓ユニット、（ｉｖ）４％以下、好ましくは３％以下の垂直放射率のような低放射率及び／又は低シート抵抗、（ｖ）約０．２５３ＢＴＵ／ｈｒ−ｆｔ２−°Ｆ（１．４３７Ｗ／ｍ２Ｋ）以下、さらに好ましくは約０．２５１ＢＴＵ／ｈｒ−ｆｔ２−°Ｆ（１．４２５Ｗ／ｍ２Ｋ）以下、より好ましくは約０．２４９ＢＴＵ／ｈｒ−ｆｔ２−°Ｆ（１．４１４Ｗ／ｍ２Ｋ）以下、例示の範囲の０．２４４から０．２５３、さらに好ましくは約０．２４４ＢＴＵ／ｈｒ−ｆｔ２−°Ｆ（１．３８５Ｗ／ｍ２Ｋ）から０．２５１ＢＴＵ／ｈｒ−ｆｔ２−°Ｆ（１．４２５Ｗ／ｍ２ＫのＵ値を有する１つの低放射率コーティングを含む二重グレージングＩＧ窓ユニットのような許容可能なＵ値を有するＩＧ窓ユニット、及び（ｖｉ）少なくとも２．０、好ましくは少なくとも２．１０、さらに好ましくは少なくとも２．１５、より好ましくは少なくとも２．２０、及びさらに好ましくは少なくとも２．２１、及びさらに最も好ましくは少なくとも２．２４のＳＨＧＣ／Ｕ値で算出された、高いＳＨＧＣ対Ｕ値の比率。また、本明細書のＵ値は、グレージング中心（ＣＯＧ）でＮＦＲＣ２０１０に従って算出される。本明細書のＳＨＧＣは、ＮＦＲＣ２０１０に従って算出され、特に明記しない限り、この段落で、また本明細書の他の部分でＩＧ窓ユニットのアウト→インの状況で測定される。本発明の例示的な実施形態は、これらの要求の１つ以上、さらに好ましくは少なくとも４つ又は５つ、最も好ましくは６つ全てを充足する。高い可視光線透過率及び高いＳＨＧＣの好ましい結合を提供するために、本発明の特定の実施形態において、下部銀系ＩＲ反射層の厚さ対上部銀系ＩＲ反射層の厚さの比率は、０．３０から０．５０、さらに好ましくは０．３８から０．４７である。
【００１０】
本発明の特定の実施形態において、間に間隙を有するように互いに離隔されて実質的に互いに平行な第１ガラス基板及び第２ガラス基板（第１ガラス基板は、建物の外側にあるようにし、第２ガラス基板は、第１ガラス基板より建物の内側の近くにあるようにする）と；前記間隙に対面する第２ガラス基板の主要面上の低放射率コーティングであり、第２ガラス基板から順に（ａ）シリコン窒化物を含む誘電体層；（ｂ）チタン酸化物を含む誘電体層；（ｃ）亜鉛酸化物を含む第１下部接触層；（ｄ）第１下部接触層上に位置し、これと直接接触している銀を含む第１ＩＲ反射層；（ｅ）銀を含む第１ＩＲ反射層上に位置し、これと直接接触している第１上部接触層；（ｆ）スズ酸亜鉛を含む層；（ｇ）亜鉛酸化物を含む第２下部接触層；（ｈ）第２下部接触層上に位置し、これと直接接触している銀を含む第２ＩＲ反射層；（ｉ）銀を含む第２ＩＲ反射層上に位置し、これと直接接触している第２上部接触層；及び（ｊ）誘電体層を含む、低放射率コーティングと；を含む断熱ガラス（ＩＧ）窓ユニットが提供され、低放射率コーティングは、銀を含む２つだけのＩＲ反射層を有し、低放射率コーティングは、０．０４以下の垂直放射率を有し、ＩＧ窓ユニットは、２つだけのガラス基板を有し；銀を含む第１ＩＲ反射層の厚さ対銀を含む第２ＩＲ反射層の厚さの比率は、銀を含む第１ＩＲ反射層の厚さを銀を含む第２ＩＲ反射層の厚さで割って算出されるものであって、０．３０から０．５０であり、ＩＧ窓ユニットは、（ｉ）少なくとも約６９．５％の可視光線透過率、（ｉｉ）少なくとも０．５０のＳＨＧＣ値、（ｉｉｉ）１５％以下の外側可視光線反射率、（ｉｖ）０．２５３ＢＴＵ／ｈｒｆｔ２−°Ｆ（１．４３７Ｗ／ｍ２Ｋ）以下のＵ値、及び（ｖ）少なくとも２．０のＳＨＧＣ／Ｕ値として算出された比率の各々を有する。
【００１１】
本発明の特定の実施形態において、間に間隙を有するように互いに離隔されて実質的に互いに平行な第１ガラス基板及び第２ガラス基板（第１ガラス基板は、建物の外側にあるようにし、第２ガラス基板は、第１ガラス基板より建物の内側の近くにあるようにする）と；前記間隙に対面する第２ガラス基板の主要面上の低放射率コーティングであり、第２ガラス基板から順に（ａ）誘電体層；（ｂ）亜鉛酸化物を含む第１下部接触層；（ｃ）第１下部接触層上に位置し、これと直接接触している銀を含む第１ＩＲ反射層；（ｄ）銀を含む第１ＩＲ反射層上に位置し、これと直接接触している第１上部接触層；（ｅ）スズ酸化物及び／又はスズ酸亜鉛を含む層；（ｆ）亜鉛酸化物を含む第２下部接触層；（ｇ）第２下部接触層上に位置し、これと直接接触している銀を含む第２ＩＲ反射層；（ｈ）銀を含む第２ＩＲ反射層上に位置し、これと直接接触している第２上部接触層；及び（ｉ）また他の誘電体層を含む、低放射率コーティングと；を含む断熱ガラス（ＩＧ）窓ユニットが提供され、低放射率コーティングは、０．０４以下の垂直放射率を有し、銀を含む第１ＩＲ反射層の厚さ対銀を含む第２ＩＲ反射層の厚さの比率は、銀を含む第１ＩＲ反射層の厚さを銀を含む第２ＩＲ反射層の厚さで割って算出されるものであって、０．３０から０．５０であり、ＩＧ窓ユニットは、（ｉ）少なくとも約６９．５％の可視光線透過率、（ｉｉ）少なくとも０．５０のＳＨＧＣ値、（ｉｉｉ）１５％以下の外側可視光線反射率、及び（ｉｖ）約０．２５３ＢＴＵ／ｈｒ−ｆｔ２−°Ｆ（１．４３７Ｗ／ｍ２Ｋ）以下のＵ値の各々を有する。
【００１２】
本発明の特定の実施形態において、間に間隙を有するように互いに離隔されて実質的に互いに平行な第１ガラス基板及び第２ガラス基板（第１ガラス基板は、建物の外側にあるようにし、第２ガラス基板は、第１ガラス基板より建物の内側の近くにあるようにする）と；前記間隙に対面する第２ガラス基板の主要面上の低放射率コーティングであり、第２ガラス基板から順に誘電体層；亜鉛酸化物を含む第１下部接触層；第１下部接触層上に位置し、これと直接接触している銀を含む第１ＩＲ反射層；銀を含む第１ＩＲ反射層上に位置し、これと直接接触している第１上部接触層；スズ酸化物及び／又はスズ酸亜鉛を含む層；亜鉛酸化物を含む第２下部接触層；第２下部接触層上に位置し、これと直接接触している銀を含む第２ＩＲ反射層；銀を含む第２ＩＲ反射層上に位置し、これと直接接触している第２上部接触層；及びまた他の層を含む、低放射率コーティングと；を含む断熱ガラス（ＩＧ）窓ユニットが提供され、低放射率コーティングは、０．０４以下の垂直放射率を有し、銀を含む第１ＩＲ反射層の厚さ対銀を含む第２ＩＲ反射層の厚さの比率は、銀を含む第１ＩＲ反射層の厚さを銀を含む第２ＩＲ反射層の厚さで割って算出されるものであって、０．３０から０．５０であり、ＩＧ窓ユニットは、（ｉ）少なくとも約６９．５％の可視光線透過率、（ｉｉ）少なくとも０．５０のＳＨＧＣ値、（ｉｉｉ）１５％以下の外側可視光線反射率、及び（ｉｖ）少なくとも２．２０（好ましくは、少なくとも２．２４）のＳＨＧＣ／Ｕ値で算出された比率の各々を有し、Ｕ値の単位は、ＢＴＵ／ｈｒ−ｆｔ２−°Ｆである。
【図面の簡単な説明】
【００１３】
【図１】本発明の一実施形態に係る被覆製品の断面図である。
【図２】本発明の一実施形態に係るＩＧ窓ユニットの第３表面上に図１の被覆製品を含むＩＧ窓ユニットの断面図である。
【図３】Ｔｖｉｓ値に対するプロット（上部コンターライン）及びＳＨＧＣ値に対するプロット（下部コンターライン）を含む、垂直軸値のＳＨＧＣ及び可視光線透過率（Ｔｖｉｓ）対水平軸値の下部／上部銀系層の比率をプロットしたグラフである。
【発明を実施するための形態】
【００１４】
本明細書の被覆製品は、ＩＧ又は一体型窓ユニットのような用途に用いてもよい。
【００１５】
本発明の特定の実施形態は、被覆製品及び／又はＩＧ窓ユニットと共に使用される低放射率コーティング３０に関する。
【００１６】
図１は、本発明の実施例の非限定的な実施形態による被覆製品の側断面図である。被覆製品は、基板１（例えば、厚さが約１．０から１０．０ｍｍ、さらに好ましくは約１．０から３．５ｍｍである、透明、緑色、青銅色、又は、青緑色ガラス基板）及び基板１上に直接又は間接的に提供されるコーティング（又は層システム）３０を含む。低放射率コーティング（又は層システム）３０は、二重銀低放射率コーティングであり、Ｓｉ３Ｎ４、ヘイズ減少用Ｓｉリッチ型のもの、又は、本発明の他の実施形態において、任意の異なる適切な化学量論のものであってもよい、下部シリコン窒化物含有誘電体層３、チタン酸化物（例えば、ＴｉＯ２又は任意の異なる適切な化学量論）の又はこれを含む透明な誘電体層５、（下部銀系ＩＲ反射層９に接触する）透明な第１下部接触層７、銀の又はこれを含む、第１導電性（好ましくは金属性）赤外線（ＩＲ）反射層９、透明な第１上部接触層１１（ＩＲ反射層９に接触）、スズ酸亜鉛の又はこれを含む透明な誘電体層１４、スズ酸化物の又はこれを含む透明な誘電体層１５、透明な第２下部接触層１７（これは、銀系のＩＲ反射層１９に接触する）、銀の又はこれを含む第２導電性（好ましくは金属性）ＩＲ反射層１９、透明な第２上部接触層２１（ＩＲ反射層１９に接触する）、透明な誘電体層２３及び透明なシリコン窒化物を含む層２５を含む。「接触」層７，１１，１７，２１は、各々少なくとも１つの赤外線（ＩＲ）反射層（例えば、Ａｇ系層）に接触する。前記層（３〜２５）は、ガラス又はプラスチック基板１上に提供される低Ｅ（すなわち、低放射率）コーティング３０を構成する。コーティング３０の層（３〜２５）は、本発明の特定の実施形態で基板１上にスパッタ蒸着できる。
【００１７】
一体型の例として、被覆製品は、図１に示されたように１つだけのガラス基板１を含む。しかし、本明細書に記載した一体型被覆製品は、ＩＧ窓ユニットなどのような装置で用いてもよい。ＩＧ窓ユニットについては、ＩＧ窓ユニットは、２つの離隔されたガラス基板を含んでもよい。例示のＩＧ窓ユニットは、米国特許第２００４／０００５４６７号で図示及び記載され、その開示の内容は参照として含まれる。図２は、例示のＩＧ窓ユニットが図示されており、追加のガラス基板２との間に画定された間隙５０を有するように、スペーサ、シール材／スペーサ４０等を介して追加のガラス基板２に結合された、図１に示すコーティングされたガラス基板１を含む。ＩＧユニット実施形態で基板の間の間隙５０は、特定の例において、アルゴン（Ａｒ）のような気体で充填してもよい。例示のＩＧユニットは、各約３〜４ｍｍの厚さの一対の離隔された透明ガラス基板を含んでもよく、そのうちの１つは、特定の例において、本明細書のコーティング３０でコーティングされており、基板の間の間隙５０は、約５から３０ｍｍ、さらに好ましくは約１０から２０ｍｍ、最も好ましくは約１２〜１３ｍｍ、又は１６ｍｍであってもよい。特定の例において、低放射率コーティング３０は、図２に示したようにＩＧ窓ユニットの第３表面上に提供されてもよい。低放射率コーティング３０は、特に寒冷気候で好ましい第３表面上にある場合、コーティング３０は、図２に示されたように気体充填間隙５０に対面する内部基板１の主要面上にある。また他の例示的な実施形態において、コーティング３０又はまた他のコーティングは、ガラス基板２の内表面であるＩＧ窓ユニットの第２表面上に提供されてもよい。ＩＧ窓ユニットの第１表面は、建物の外側にあって、第４表面は、図２に示されたように建物の内側にある。
【００１８】
本発明の特定の実施形態において、誘電体層３，２５は、シリコン窒化物であったり、シリコン窒化物を含んでもよい。シリコン窒化物層３，２５は、特に被覆製品の例えば、焼き戻し処理などのような熱処理能力を改善し、一部の酸素を含んでも含まなくてもよい。シリコン窒化物層（３及び／又は２５）は、化学量論形態（すなわち、Ｓｉ３Ｎ４）であったり、本発明の他の実施形態におけるＳｉリッチ型のシリコン窒化物であってもよい。例えば、銀系のＩＲ反射層１９の下にスズ酸亜鉛１４及び／又はスズ酸化物１５に結合されたＳｉリッチシリコン窒化物３（及び／又は２５）は、銀が（例えば、スパッタリング等を介して）蒸着されてもよく、従ってシート抵抗が、特定のその他の物質が銀の下にある場合に比べて減少し得る。また、Ｓｉリッチシリコン窒化物含有層３でフリー−Ｓｉ（ｆｒｅｅ−Ｓｉ）が存在すれば、熱処理（ＨＴ）中にガラス１から外側に移動するナトリウム（Ｎａ）のような特定の原子が銀に到達して損傷させる前に、Ｓｉリッチシリコン窒化物含有層によって特定の原子が効率的に遮断され得る。
【００１９】
特定の実施形態において、Ｓｉリッチシリコン窒化物が層（３及び／又は２５）に使用される場合、蒸着されたＳｉリッチシリコン窒化物層は、ＳｉｘＮｙ層であることを特徴として、ｘ／ｙは、０．７６から１．５、さらに好ましくは０．８から１．４、より好ましくは０．８５から１．２であってもよい。また、特定の実施形態において、ＨＴ前及び／又は後に、ＳｉリッチＳｉｘＮｙ層は、屈折率「ｎ」が少なくとも２．０５、好ましくは少なくとも２．０７、場合によって少なくとも２．１０（例えば、６３２ｎｍ）であってもよい（注：使用することができる化学量論のＳｉ３Ｎ４は、屈折率ｎが２．０２〜２．０４であり得る）。驚くことに、Ｓｉリッチシリコン窒化物を用いて、層３に対する屈折率「ｎ」が２．１から２．２であれば、被覆製品及びＩＧ窓ユニットの透過色及び反射色がさらに中性で得られることを発見した。本発明の特定の実施形態において、本明細書に検討されたシリコン窒化物層３，２５の一部及び／又は全部をステンレス鋼又はアルミニウムなどのその他の物質でドープしてもよい。例えば、本明細書で検討されたシリコン窒化物層の一部及び／又は全体は、本発明の特定の実施形態において、任意に約０から１５％のアルミニウム、好ましくは約１から１０％のアルミニウムを含んでもよい。シリコン窒化物は、本発明の特定の実施形態において、少なくとも窒素気体を含む雰囲気でＳｉ又はＳｉＡｌのターゲットをスパッタリングすることによって蒸着してもよい。少量の酸素はまた層（３及び／又は２５）に提供されてもよい。
【００２０】
赤外線（ＩＲ）反射層９，１９は、好ましくは実質的に又は全体的に、金属性及び／又は導電性を有し、銀（Ａｇ）を含むか、又は本質的に銀で構成されてもよい。ＩＲ反射層９，１９は、コーティングが低Ｅ及び／又は優れた太陽光制御特性を有するように助ける。しかし、本発明の特定の実施形態において、ＩＲ反射層は、わずかに酸化することがあり、銀と共にその他の要素でドープしてもよい。
【００２１】
本発明の特定の実施形態において、上部接触層１１，２１は、ニッケル（Ｎｉ）酸化物、クロム／クロム（Ｃｒ）酸化物、又は、ニッケル合金酸化物、例えば、ニッケルクロム酸化物（ＮｉＣｒＯｘ）、又は、その他の適切な物質であるか、又はこれらを含んでもよい。例えば、このような層（１１及び／又は２１）においてＮｉＣｒＯｘを用いれば、耐久性を向上させることができる。層（１１及び／又は２１）のＮｉＣｒＯｘは、本発明の特定の実施形態で完全（すなわち、化学量論的に完全）に酸化されるか、又は部分的に酸化されてもよい（すなわち、下位酸化物）。特定の例において、ＮｉＣｒＯｘ層（１１及び／又は２１）は、少なくとも約５０％が酸化されてもよい。本発明の他の実施形態において、接触層（１１及び／又は２１）（例えば、Ｎｉ及び／又はＣｒの酸化物又はそれを含む）は、酸化勾配（ｏｘｉｄａｔｉｏｎ ｇｒａｄｅｄ）しても酸化勾配しなくてもよい。酸化勾配は、層の厚さで層の酸化程度が変化することを意味する。例えば、接触層（１１及び／又は２１）は、直接に隣接するＩＲ反射層からさらに又はより／最も遠い接触層の一部よりも、直接に隣接するＩＲ反射層との接触界面で少なく酸化されるように勾配してもよい。酸化勾配接触層の様々な形態の説明は、米国特許第６，５７６，３４９号に記載されているが、その開示内容は本明細書に参照として含まれる。本発明の他の実施形態において、接触層（１１及び／又は２１）（例えば、Ｎｉ及び／又はＣｒの酸化物であるか、Ｎｉ及び／又はＣｒの酸化物を含む）は、全体の下部ＩＲ反射層で連続的であってもなくてもよい。
【００２２】
本発明の特定の実施形態において、誘電体層１５は、スズ酸化物であるか、又はスズ酸化物を含んでもよい。しかし、異なる例示的な実施形態では、その他の物質、例えば、特定の実施形態において、Ａｌ又はＺｎでドープしてもよい。また、スズ酸亜鉛を含む層１４が省略されたり、スズ酸化物系層で置換されてもよく、（例えば、Ａｌなどでドープしてもよい）、又は、本発明の特定の実施形態でその他の物質、例えば、Ａｌ、Ｎｂ、Ｂｉなどでドープしてもよい。また、透明な誘電体層１５は、本明細書で説明されたスズ酸化物であるか、又はそれを含んでもよく、その他の物質、例えば、Ａｌ、Ｂｉ、及び／又はＮｂでドープしてもよい。また、透明な誘電体層１５は、本発明の特定の実施形態において（スズ酸化物の代りに）ニオブ酸化物であるか、又はそれを含んでもよく、その他の物質でドープされてもされなくてもよい。
【００２３】
チタン酸化物（例えば、ＴｉＯ２又は任意のその他の適切な化学量論）の又はこれを含む誘電体層５は、光学的目的のために提供され、シリコン窒化物を含む層３と亜鉛酸化物系層７との間の位置は、反射防止の目的のために有効である。同様に、２つのＡｇ系層９，１９は、反射防止の目的のために有利である。
【００２４】
本発明の特定の実施形態において、下部接触層（７及び／又は１７）は、亜鉛酸化物（例えば、ＺｎＯ）又はそれを含む。層７及び／又は１７の亜鉛酸化物は、（例えば、ＺｎＡｌＯｘを形成するために）Ａｌのようなその他の物質を含有してもよい。例えば、本発明の特定の実施形態において、１つ以上の亜鉛酸化物層７，１７は、約１から１０％のＡｌ、好ましくは約１から５％のＡｌ、最も好ましくは約１から４％のＡｌでドープしてもよい。特定の実施形態において、ＺｎＯ及び／又はＺｎＡｌＯを含む下部接触層７は、ＺｎＯ及び／又はＺｎＡｌＯを含む上部接触層１７より少なくとも約３０Å（３００ｎｍ）、さらに好ましくは少なくとも約５０Å（５００ｎｍ）厚い。
【００２５】
スズ酸亜鉛系層１４は、第１及び第２ＩＲ反射層９，１９の間の層スタックの中央部で、スズ酸化物を含む層１５の下に、これと接触して、接触層１１の上に、場合によってはこれと接触して提供される。特定の実施形態において、スズ酸亜鉛系層１４及び／又はスズ酸化物系層１５をその他の物質、例えば、Ａｌ、Ｚｎ、Ｎなどでドープしてもよい。
【００２６】
誘電体層２３は、本発明の特定の実施形態において、スズ酸化物であってもよく、又はこれらを含んでもよい。しかし、層２３は任意であり、本発明の特定の実施形態に提供される必要はない。誘電体層２５は、シリコン窒化物（例えば、Ｓｉ３Ｎ４）であるか、又はそれを含んでもよく、又は、本発明の特定の実施形態で任意のその他の適切な物質であってもよく、又はこれらを含んでもよい。任意に、その他の層は、層２５の上に提供されてもよい。層２５は、耐久性の目的で提供され、任意の熱処理及び／又は環境の使用中に下部層を保護するために提供される。特定の実施形態において、層２５は、屈折率（ｎ）が約１．９から２．２、好ましくは約１．９５から２．０５であってもよい。任意に、層３０のオーバーコートとして酸化ジルコニウムであるか、又はそれを含むオーバーコート層（図示せず）を設けることにより、特定の熱安定性の問題を低減及び／又は除去することができる。
【００２７】
特定の実施形態において、スズ酸亜鉛系層１４及びスズ酸化物を含む層１５の組み合わせの総厚さが約６００から９００Å（６０００から９０００ｎｍ）、さらに好ましくは約７００から８００Å（７０００から８０００ｎｍ）である場合、優れた光学特性が達成されることを発見した。本明細書で言及する全ての層の厚さは、物理的厚さである。特定の実施形態において、スズ酸亜鉛系層１４は、実質的にスズ酸化物系層１５より厚い。例えば、特定の実施形態において、スズ酸亜鉛層１４は、スズ酸化物系層１５より少なくとも約３００Å（３０００ｎｍ）、さらに好ましくは少なくとも４００又は５００Å（４０００又は５０００ｎｍ）程度厚い。層１４，１５は、各々本発明の特定の実施形態で接触層１１より実質的に厚い。例えば、特定の実施形態において、スズ酸亜鉛系層１４及びスズ酸化物系層１５は、各々接触層１１より少なくとも約４０Å（４００ｎｍ）、さらに好ましくは少なくとも５０Å（５００ｎｍ）程度厚い。
【００２８】
図示したコーティングの上又は下のその他の層がまた提供されてもよい。従って、層システム又はコーティングが（直接又は間接的に）基板１「上に」あるか、又は基板１に「よって支持される」ものであり、その間に他の層が提供されてもよい。従って、例えば、図１のコーティングは、層３と基板１との間にその他の層が提供されても、基板１「上に」あるか、又は基板１に「よって支持される」ものと見ることができる。また、特定の実施形態において、図示されたコーティングの任意の層が除去されてもよいが、本発明の特定の実施形態の全体の思想を逸脱しない範囲において、その他の層が様々な層の間に添加されるか、又は本発明のその他の実施形態で、様々な層が分離した領域の間に添加されるその他の層によって分離してもよい。例えば、層５は、本発明の例示的な実施形態で除去されてもよい。また他の例として、シリコン窒化物又はそれを含む層は、本発明の例示的な実施形態で層１５の両側に提供されてもよい。
【００２９】
図３を参照すると、二重銀低放射率コーティングの分析によれば、下部銀系層９の厚さ対上部銀系層１９の厚さの比率に基づいてＳＨＧＣのピーク領域があることを示している。下部銀系層９の物理的厚さ対上部銀系層１９の物理的厚さの比率が０．２０から０．５０の領域で、二重銀低放射率コーティングの最も高いＳＨＧＣが実現されることが判明した。しかし、この比が０．２０から０．３０の領域でのコーティングの可視光線透過率は多少低くなる。従って、下部銀系層９の物理的厚さ対上部銀系層１９の物理的厚さの比率が０．３０から０．５０の範囲で高いＳＨＧＣと共に高い可視光線透過率に対する最適の結果が得られることが判明した（図３で長方形ボックス参照）。これは、本明細書で説明された寒冷気候の適用に対して特に好ましい。従って、本発明の特定の実施形態において、好ましい熱及び光学特性は、本明細書で検討されたその他のファクタと共にこのような範囲を用いて達成される。従って、本発明の好ましい実施形態において、下部ＩＲ反射層９の厚さ対上部ＩＲ反射層１９の厚さの比率は、０．３０から０．５０、さらに好ましくは０．３８から０．４７である。例えば、下部銀系ＩＲ反射層９は、厚さが５２Å（５２０ｎｍ）であり、上部／上側の銀系のＩＲ反射層１９は、厚さが１１６Å（１１６０ｎｍ）の場合、下部ＩＲ反射層９の厚さ対上部ＩＲ反射層１９の厚さの比率が０．４５であって、好ましい範囲内にある。
【００３０】
図２のＩＧユニットは、上述した図１の被覆製品を含み、驚くことに、寒冷気候の適用において特に望ましい次の有利な特性の組合せを達成できることを見出した。（ｉ）例えば、少なくとも約７０％の高い可視光線透過率を有するＩＧ窓ユニット、（ｉｉ）低放射率コーティングが図２に示したようにＩＧ窓ユニット中の第３表面上にある場合、ＩＧ窓ユニットのアウト→インの状況で少なくとも０．５０、さらに好ましくは少なくとも０．５２、より好ましくは少なくとも０．５４、さらに好ましくは少なくとも０．５６、例示の範囲の約０．５０から０．６０の高いＳＨＧＣ値を有するＩＧ窓ユニット、（ｉｉｉ）建物の外側から見る時の反射率が小さくなるようにＩＧ窓ユニットの第３表面上に使用される場合、例えば、低放射率コーティングが低いフィルム側反射率を実現する１５％以下の低い外部／外側反射率を有するＩＧ窓ユニット、（ｉｖ）４％以下、好ましくは３％以下の垂直放射率のような低放射率及び／又は低シート抵抗、（ｖ）０．２５３ＢＴＵ／ｈｒ−ｆｔ２−°Ｆ（１．４３７Ｗ／ｍ２Ｋ）以下、さらに好ましくは０．２５１ＢＴＵ／ｈｒ−ｆｔ２−°Ｆ（１．４２５Ｗ／ｍ２Ｋ）以下、より好ましくは０．２４９ＢＴＵ／ｈｒ−ｆｔ２−°Ｆ（１．４１４Ｗ／ｍ２Ｋ）以下、例示の範囲の０．２４４ＢＴＵ／ｈｒ−ｆｔ２−°Ｆ（１．３８５Ｗ／ｍ２Ｋ）から０．２５３ＢＴＵ／ｈｒ−ｆｔ２−°Ｆ（１．４３７Ｗ／ｍ２Ｋ）、さらに好ましくは約０．２４４ＢＴＵ／ｈｒ−ｆｔ２−°Ｆ（１．３８５Ｗ／ｍ２Ｋ）から０．２５１ＢＴＵ／ｈｒ−ｆｔ２−°Ｆ（１．４２５Ｗ／ｍ２Ｋ）のＵ値を有する１つの低放射率コーティングを含む二重グレージングＩＧ窓ユニットのような許容可能なＵ値を有するＩＧ窓ユニット、及び（ｖｉ）少なくとも２．０、好ましくは少なくとも２．１０、さらに好ましくは少なくとも２．１５、より好ましくは少なくとも２．２０、及びさらに好ましくは少なくとも２．２１、及び最も好ましくは少なくとも２．２４のＳＨＧＣ／Ｕ値で算出された、高いＳＨＧＣ対Ｕ値の比率。
【００３１】
図１のＩＧ窓ユニットは、好ましくは図２に示したようにＩＧ窓ユニットの第３表面上に使用される一方、図１のコーティングは、本発明の特定の実施形態でＩＧ窓ユニットの第２表面上に用いてもよい。Ｕ値（Ｕファクタ）は、第２表面と第３表面との間で影響を受けずに、コーティング３０がＩＧ窓ユニットの第２表面上（間隙５０に対面する基板２の内表面上）に位置する例において、ユニットは約０．４６８などのＳＨＧＣを有してもよい。
【００３２】
本発明の他の実施形態で層に様々な厚さ及び物質が使用され得るが、図１〜図２の実施形態において、ガラス基板１上におけるガラス基板から外部へのそれぞれの層の例示の厚さ及び物質は、次の通りである。
【００３３】
【表１】
2016538229.tif 000003
【００３４】
本発明の特定の実施形態において（例えば、図１〜図２参照）、本明細書の被覆製品は、（任意のＨＴの前に）一体型で測定された場合に次の光学及び太陽光特性を有してもよい。本明細書のシート抵抗（Ｒｓ）及び放射率の値は、全てのＩＲ反射層（例えば、銀層９，１９）を考慮している。以下の表にて、「ｆ」はフィルム側を示し、「ｇ」はガラス側を示し、「ｔ」は透過率を示し、Ｒは反射率を示すことが当業者には明らかである。
【００３５】
【表２】
2016538229.tif 000004
【００３６】
前記表で低いフィルム側可視光線反射率値（ＲｆＹ）は、本発明の例示的な実施形態によって達成することができ、特に低放射率コーティングがＩＧ窓ユニットの第３表面上で使用される寒冷気候で好ましいことに注目する。特定の実施形態において、一体型で測定されたフィルム側可視光線反射率（ＲｆＹ）は、ガラス側可視光線反射率（ＲｇＹ）より低く、特にこのような寒冷気候適用で好ましい。
【００３７】
一体型被覆製品が、ＩＧ窓ユニット内で、図２に示されたように第３表面上に提供される場合、本発明の特定の実施形態（例えば、図１〜図２参照）のＩＧ窓ユニットは、次の光学及び太陽光特性を有してもよい。
【００３８】
【表３】
2016538229.tif 000005
【００３９】
前記表にて、建物の外側から見た低い可視光線反射率（Ｒ外側Ｙ）は、本発明の例示的な実施形態によって達成することができ、特に低放射率コーティングがＩＧ窓ユニットの第３表面上に使用される寒冷気候で好ましいことに注目する。特定の実施形態において、ＩＧユニットは、実装される建物の外側から見た可視光線反射率（Ｒ外側Ｙ）は、建物の内側から見た可視光線反射率（Ｒ内側Ｙ）より低い。
【００４０】
以下の実施例は、単に例示の目的で提供され、具体的に記載しない限り、制限することを意図するものではない。
【実施例１】
【００４１】
次の実施例は、概略的に以下に記載する層スタックを有するように３．０ｍｍの厚さのガラス基板１上にスパッタリングによって実施された。このような実施例は、図１に示された本発明の一実施形態に係る。厚さは、オングストローム（Å）単位であり、概略的である。
【００４２】
【表４】
2016538229.tif 000006
【００４３】
実施例１の被覆製品は、一体型で測定された以下の特性を有する。
【００４４】
【表５】
2016538229.tif 000007
【００４５】
図１に示されたガラス基板上にスパッタ蒸着された後、例示の被覆製品は、焼き戻し処理されずに、図２に示されたようにＩＧ窓ユニットの第３表面上に提供され、第２ガラス基板２は、コーティングされずに透明で厚さが３ｍｍであった。ＩＧ窓ユニットのガラス基板１，２の間の間隙５０は、９０％アルゴンガス及び１０％の空気が充填され、約１３ｍｍの厚さ／幅であった。ＩＧユニットは、次の特性を有する。
【００４６】
【表６】
2016538229.tif 000008
【００４７】
低いＵ値、高い可視光線透過率、高いＳＨＧＣ、及び低い外側反射率の組合せを含むこのような性能は、本出願の出願時に市販された任意の公知の製品より優れている。
【００４８】
本発明の特定の実施形態において、間に間隙を有するように互いに離隔されて実質的に互いに平行な第１ガラス基板及び第２ガラス基板（第１ガラス基板は、建物の外側にあるようにし、第２ガラス基板は、第１ガラス基板より建物の内側の近くにあるようにする）と；前記間隙に対面する第２ガラス基板の主要面上の低放射率コーティングであり、第２ガラス基板から順に（ａ）シリコン窒化物を含む誘電体層；（ｂ）チタン酸化物を含む誘電体層；（ｃ）亜鉛酸化物を含む第１下部接触層；（ｄ）第１下部接触層上に位置し、これと直接接触している銀を含む第１ＩＲ反射層；（ｅ）銀を含む第１ＩＲ反射層上に位置し、これと直接接触している第１上部接触層；（ｆ）スズ酸亜鉛を含む層；（ｇ）亜鉛酸化物を含む第２下部接触層；（ｈ）第２下部接触層上に位置し、これと直接接触していする銀を含む第２ＩＲ反射層；（ｉ）銀を含む第２ＩＲ反射層上に位置し、これと直接接触している第２上部接触層；及び（ｊ）誘電体層を含む、低放射率コーティングと；を含む断熱ガラス（ＩＧ）窓ユニットが提供され、低放射率コーティングは、銀を含む２つだけのＩＲ反射層を有し、低放射率コーティングは、０．０４以下の垂直放射率を有し、ＩＧ窓ユニットは、２つだけのガラス基板を有し；銀を含む第１ＩＲ反射層の厚さ対銀を含む第２ＩＲ反射層の厚さの比率は、銀を含む第１ＩＲ反射層の厚さを銀を含む第２ＩＲ反射層の厚さで割って算出されるものであって、０．３０から０．５０であり、ＩＧ窓ユニットは、（ｉ）少なくとも約６９．５％の可視光線透過率、（ｉｉ）少なくとも０．５０のＳＨＧＣ値、（ｉｉｉ）１５％以下の外側可視光線反射率、（ｉｖ）０．２５３ＢＴＵ／ｈｒｆｔ２−°Ｆ（１．４３７Ｗ／ｍ２Ｋ）以下のＵ値、及び（ｖ）少なくとも２．０のＳＨＧＣ／Ｕ値として算出された比率の各々を有する。
【００４９】
直前の段落のＩＧ窓ユニットでは、低放射率コーティングは、シート抵抗（Ｒｓ）が４．０Ω／□以下であってもよい。
【００５０】
前記２つの段落のうちいずれか１つのＩＧ窓ユニットは、ＳＨＧＣ値が任意に少なくとも０．５２であり、さらに好ましくは少なくとも０．５４、より好ましくは少なくとも０．５６であってもよい。
【００５１】
前記３つの段落のうちいずれか１つのＩＧ窓ユニットは、任意にＳＨＧＣ値が０．５０から０．６０であってもよい。
【００５２】
前記４つの段落のうちいずれか１つのＩＧ窓ユニットは、任意に１つだけの低放射率コーティングを含むことができる（すなわち、複数の表面上の複数の低放射率コーティングを含まない）。
【００５３】
前記５つの段落のうちいずれか１つのＩＧ窓ユニットは、任意にＵ値が０．２５３ＢＴＵ／ｈｒ−ｆｔ２−°Ｆ（１．４３７Ｗ／ｍ２Ｋ）以下、より好ましくは０．２４９ＢＴＵ／ｈｒ−ｆｔ２−°Ｆ（１．４１４Ｗ／ｍ２Ｋ）以下、例示の範囲の０．２４４ＢＴＵ／ｈｒ−ｆｔ２−°Ｆ（１．３８５Ｗ／ｍ２Ｋ）から０．２５３ＢＴＵ／ｈｒ−ｆｔ２−°Ｆ（１．４３７Ｗ／ｍ２Ｋ）であってもよい。
【００５４】
前記６つの段落のうちいずれか１つのＩＧ窓ユニットは、任意にＳＨＧＣ／Ｕ値として算出される比率が少なくとも２．１０、さらに好ましくは少なくとも２．２０、最も好ましくは少なくとも２．２４であってもよい。
【００５５】
前記７つの段落のうちいずれか１つのＩＧ窓ユニットでは、第１上部接触層及び第２上部接触層の１つ又は両方は、Ｎｉ及び／又はＣｒの酸化物（例えば、ＮｉＣｒＯｘ）を含んでもよい。
【００５６】
前記８つの段落のうちいずれか１つのＩＧ窓ユニットは、任意に（ａ）スズ酸亜鉛を含む層と亜鉛酸化物を含む第２下部接触層との間に位置し、これらと直接接触しているスズ酸化物を含む層、又は（ｂ）スズ酸亜鉛を含む層と亜鉛酸化物を含む第２下部接触層との間に位置し、これらと直接接触しているニオブ酸化物を含む層をさらに含んでもよい。（ａ）に関しては、例えば、スズ酸化物を含む層がその他の物質、例えば、Ａｌ、Ｂｉなどでドープできる。
【００５７】
前記９つの段落のうちいずれか１つのＩＧ窓ユニットでは、チタン酸化物を含む誘電体層は、亜鉛酸化物を含む第１下部接触層の下に位置し、これと直接接触していてもよい。
【００５８】
前記１０個の段落のうちいずれか１つのＩＧ窓ユニットでは、第２上部接触層上に位置する誘電体層は、スズ酸化物及び／又はシリコン窒化物を含んでもよい。
【００５９】
本発明の特定の実施形態において、間に間隙を有するように互いに離隔されて実質的に互いに平行な第１ガラス基板及び第２ガラス基板（第１ガラス基板は、建物の外側にあるようにし、第２ガラス基板は、第１ガラス基板より建物の内側の近くにあるようにする）と；前記間隙に対面する第２ガラス基板の主要面上の低放射率コーティングであり、第２ガラス基板から順に（ａ）誘電体層；（ｂ）亜鉛酸化物を含む第１下部接触層；（ｃ）第１下部接触層上に位置し、これと直接接触している銀を含む第１ＩＲ反射層；（ｄ）銀を含む第１ＩＲ反射層上に位置し、これと直接接触している第１上部接触層；（ｅ）スズ酸化物及び／又はスズ酸亜鉛を含む層；（ｆ）亜鉛酸化物を含む第２下部接触層；（ｇ）第２下部接触層上に位置し、これと直接接触している銀を含む第２ＩＲ反射層；（ｈ）銀を含む第２ＩＲ反射層上に位置し、これと直接接触している第２上部接触層；及び（ｉ）また他の誘電体層を含む、低放射率コーティングと；を含む断熱ガラス（ＩＧ）窓ユニットが提供され、低放射率コーティングは、０．０４以下の垂直放射率を有し、銀を含む第１ＩＲ反射層の厚さ対銀を含む第２ＩＲ反射層の厚さの比率は、銀を含む第１ＩＲ反射層の厚さを銀を含む第２ＩＲ反射層の厚さで割って算出されるものであって、０．３０から０．５０であり、ＩＧ窓ユニットは、（ｉ）少なくとも約６９．５％の可視光線透過率、（ｉｉ）少なくとも０．５０のＳＨＧＣ値、（ｉｉｉ）１５％以下の外側可視光線反射率、及び（ｉｖ）０．２５３ＢＴＵ／ｈｒ−ｆｔ２−°Ｆ（１．４３７Ｗ／ｍ２Ｋ）以下のＵ値の各々を有する。
【００６０】
直前の段落のＩＧ窓ユニットは、任意にＳＨＧＣ／Ｕ値で算出された比率が少なくとも２．０であってもよい。
【００６１】
前記２つの段落のうちいずれか１つのＩＧ窓ユニットは、任意にＳＨＧＣ値が少なくとも０．５２、さらに好ましくは少なくとも０．５４、最も好ましくは少なくとも０．５６であってもよい。
【００６２】
前記３つの段落のうちいずれか１つのＩＧ窓ユニットは、任意に１つだけの低放射率コーティングを含んでもよい。
【００６３】
前記４つの段落のうちいずれか１つのＩＧ窓ユニットは、任意にＵ値が０．２５１ＢＴＵ／ｈｒ−ｆｔ２−°Ｆ（１．４２５Ｗ/ｍ２Ｋ）以下であってもよい。
【００６４】
前記５つの段落のうちいずれか１つのＩＧ窓ユニットは、任意にＳＨＧＣ／Ｕ値として算出される比率が少なくとも２．１０、さらに好ましくは少なくとも２．２０、より好ましくは少なくとも２．２４であってもよい。例えば、本発明の実施例は、Ｕ値が０．２５１であり、ＳＨＧＣが０．５７であり、従ってＳＨＧＣ／Ｕ値の比率が２．２７である。
【００６５】
前記６つの段落のうちいずれか１つのＩＧ窓ユニットでは、第１上部接触層及び第２上部接触層の両方は、Ｎｉ及び／又はＣｒの酸化物を含んでもよい。
【００６６】
前記７つの段落のうちいずれか１つのＩＧ窓ユニットでは、スズ酸化物及び／又はスズ酸亜鉛を含む層は、スズ酸亜鉛を含むか、又は本質的にスズ酸亜鉛で構成されてもよく、第１上部接触層とスズ酸化物を含む層との間に位置し、これらと接触していてもよい。
【００６７】
前記８つの段落のうちいずれか１つのＩＧ窓ユニットでは、低放射率コーティングは、第１ＩＲ反射層と第２ガラス基板との間に位置するチタン酸化物を含む層をさらに含んでもよい。
【００６８】
前記９つの段落のうちいずれか１つのＩＧ窓ユニットでは、銀を含む第１ＩＲ反射層の厚さ対銀を含む第２ＩＲ反射層の厚さの比率は、銀を含む第１ＩＲ反射層の厚さを銀を含む第２ＩＲ反射層の厚さで割って算出された値であって、０．３８から０．４７であってもよい。
【００６９】
本発明は、現在最も実用的かつ好ましい実施形態と考えられるものに関連して説明したが、本発明は、開示された実施形態に限定されるものではなく、添付する特許請求の範囲の思想と範囲内に含まれる様々な変更及び同等な配列を含むことを意図することが理解される。
【図１】
2016538229.tif 000009
【図２】
2016538229.tif 000010
【図３】
2016538229.tif 000011
【国際調査報告】
2016538229.tif 000012
2016538229.tif 000013
2016538229.tif 000014